(57)【要約】【課題】初期容量をほとんど低下させることなく、高温環境下での容量維持率を向上させることができる非水電解液及びリチウムイオン二次電池を提供すること。【解決手段】非水溶媒中に、Ｆ元素を含有するリチウム塩を溶解してなる非水電解液である。この非水電解液は、ハイドロタルサイト類化合物を有機化してなる有機化ハイドロタルサイト類化合物を含有する。また、正極２、負極３、及び非水電解液を少なくとも備えたリチウムイオン二次電池１である。リチウムイオン二次電池１は、非水電解液中及び／又は非水電解液と接触する部分に、ハイドロタルサイト類化合物を有機化してなる有機化ハイドロタルサイト類化合物を含有する。【選択図】図１
2008262859.tif 000002
【特許請求の範囲】
【請求項１】
非水溶媒中に、Ｆ元素を含有するリチウム塩を溶解してなる非水電解液において、
該非水電解液は、ハイドロタルサイト類化合物を有機化してなる有機化ハイドロタルサイト類化合物を含有することを特徴とする非水電解液。
【請求項２】
請求項１において、上記リチウム塩は、ＬｉＰＦ6、ＬｉＢＦ4、ＬｉＡｓＦ6、ＬｉＳｂＦ6、ＬｉＣＦ3ＳＯ3、ＬｉＣ2Ｆ5ＳＯ3、ＬｉＣ4Ｆ9ＳＯ3、ＬｉＮ(ＣＦ3ＳＯ2)2、ＬｉＮ(Ｃ2Ｆ5ＳＯ2)2、ＬｉＣ(ＣＦ3ＳＯ2)3、及びＬｉＰＦ2{(ＣＯＯ)2}2から選ばれる少なくとも１種であることを特徴とする非水電解液。
【請求項３】
請求項１又は２において、上記非水電解液は、上記有機化ハイドロタルサイト類化合物を０．５重量％〜２０重量％含有することを特徴とする非水電解液。
【請求項４】
リチウムイオンを可逆的に吸蔵・放出可能なリチウム遷移金属複合化合物を正極活物質とする正極と、上記正極活物質よりも低い電位でリチウムイオンを可逆的に吸蔵・放出可能な物質を負極活物質とする負極と、非水溶媒中にＦ元素を含有するリチウム塩を溶解してなる非水電解液とを少なくとも備えたリチウムイオン二次電池において、
該リチウムイオン二次電池は、上記非水電解液中及び／又は上記非水電解液と接触する部分に、ハイドロタルサイト類化合物を有機化してなる有機化ハイドロタルサイト類化合物を含有することを特徴とするリチウムイオン二次電池。
【請求項５】
請求項４において、上記有機化ハイドロタルサイト類化合物は、上記非水電解液中に含有されていることを特徴とするリチウムイオン二次電池。
【請求項６】
請求項５において、上記非水電解液は、上記有機化ハイドロタルサイト類化合物を０．５重量％〜２０重量％含有することを特徴とするリチウムイオン二次電池。
【請求項７】
請求項４〜６のいずれか一項において、上記有機化ハイドロタルサイト類化合物は、上記正極中に含有されていることを特徴とするリチウムイオン二次電池。
【請求項８】
請求項７において、上記正極は、正極集電体と、該正極集電体上に配設された上記正極活物質、導電材、バインダー、及び上記有機化ハイドロタルサイト類化合物を含有する正極合材層とを有し、上記有機化ハイドロタルサイト類化合物は、上記正極合材層中に０．５重量％〜２０重量％含有されていることを特徴とするリチウムイオン二次電池。
【請求項９】
請求項４〜８のいずれか一項において、上記有機化ハイドロタルサイト類化合物は、上記負極中に含有されていることを特徴とするリチウムイオン二次電池。
【請求項１０】
請求項９において、上記負極は、負極集電体と、該負極集電体上に配設された上記負極活物質、導電材、バインダー、及び上記有機化ハイドロタルサイト類化合物を含有する負極合材層とを有し、上記ハイドロタルサイト類化合物は、上記負極合材層中に０．５重量％〜２０重量％含有されていることを特徴とするリチウムイオン二次電池。
【請求項１１】
請求項４〜１０のいずれか一項において、上記リチウム塩は、ＬｉＰＦ6、ＬｉＢＦ4、ＬｉＡｓＦ6、ＬｉＳｂＦ6、ＬｉＣＦ3ＳＯ3、ＬｉＣ2Ｆ5ＳＯ3、ＬｉＣ4Ｆ9ＳＯ3、ＬｉＮ(ＣＦ3ＳＯ2)2、ＬｉＮ(Ｃ2Ｆ5ＳＯ2)2、ＬｉＣ(ＣＦ3ＳＯ2)3、及びＬｉＰＦ2{(ＣＯＯ)2}2から選ばれる少なくとも１種であることを特徴とするリチウムイオン二次電池。
【発明の詳細な説明】
【技術分野】
【０００１】
本発明は、非水溶媒にリチウム塩を溶解してなる非水電解液、及び非水電解液を含有するリチウムイオン二次電池に関する。
【背景技術】
【０００２】
近年、非水溶媒にリチウム塩を溶解してなる非水電解液を含有するリチウムイオン二次電池は、電気自動車（ＥＶ）やハイブリッド車（ＨＥＶ）等の自動車用電源として期待されている。リチウムイオン二次電池には、さらなる大容量化及び高出力化と共に、長寿命化が要求されている。
【０００３】
一般に、リチウムイオン二次電池においては、例えば正極活物質としてリチウム遷移金属複合酸化物等が用いられ、負極活物質として炭素材料等が用いられている。また、リチウム塩としては、電気伝導率の向上、電気化学的な安定性、及び安全性等の観点からＬｉＰＦ6等のＦ元素を含有するリチウム塩が用いられている。
しかし、このような構成のリチウムイオン二次電池においては、充放電を繰り返し行うと放電容量が低下し易いという問題があった。特に高温環境下では、放電容量の低下が顕著になるという問題があった。
この理由については明確にはなっていないが、次のように考えられている。
【０００４】
即ち、リチウムイオン二次電池においては、その製造時又は使用中に、外部から水分が混入するおそれがある。そして、この水分と電解液中のＦ元素を含有するリチウム塩とが反応するとフッ酸が生成する。このフッ酸が、リチウム遷移金属複合化合物中の遷移金属に作用すると、リチウム遷移金属複合化合物から遷移金属イオンが溶出し、その結果、上記のごとく、リチウムイオン二次電池の放電容量が低下すると考えられる。
【０００５】
また、フッ酸は、負極上でフッ化リチウムを生成させ、負極の放電容量をも低下させるおそれがある。一般に、リチウムイオン二次電池においては、放電容量の上限を規制する制限極が負極となっているため、負極の放電容量が低下すると、リチウムイオン二次電池の放電容量も低下してしまうと考えられる。
【０００６】
このような問題を解決するために、正極や電解液等にハイドロタルサイト類化合物等のマグネシウム含有金属酸化物を添加した非水二次電池が提案されている（特許文献１）。
ハイドロタルサイト類化合物の非水二次電池における機能は、明確にはなっていないが、次のように作用すると考えられる。
【０００７】
即ち、ハイドロタルサイト類化合物は、層状構造の化合物であり、吸湿性及び陰イオン交換性能を有する。そして、このハイドロタルサイト類化合物は、その層状構造の層間に、電解液中の水分を吸収して電解液中の水分を除去することができる。その結果、フッ酸の生成を抑制し、リチウム遷移金属複合化合物からの遷移金属イオンの溶出を防止することができる。さらに、フッ酸が生成しても、ハイドロタルサイト類化合物の陰イオン交換能によって、フッ酸はハイドロタルサイト類化合物に中和・吸着されて電解液中から除去される。そのため、正極に対するフッ酸の影響のみならず、負極上における上述のフッ化リチウムの生成をも抑制することができる。その結果、充放電を繰り返したときの放電容量の低下を抑制し、優れた容量維持率を向上させることができる。
【０００８】
しかしながら、上記従来の方法においては、リチウム含有複合酸化物をフッ酸の作用から十分に防御するために、ハイドロタルサイト類化合物を多量に添加する必要があった。そのため、リチウムイオン二次電池の初期放電容量が低下するという問題があった。また、電気伝導性が著しく低いハイドロタルサイト類化合物を大量に添加するため、電池抵抗が高くなり、出力が低下するおそれがあった。さらに、ハイドロタルサイト類化合物は、吸水性も高いため、水分を電池内に持ち込む原因となってしまうという問題もあった。
【０００９】
【特許文献１】特開平１１−７３９９９号公報
【発明の開示】
【発明が解決しようとする課題】
【００１０】
本発明はかかる従来の問題点に鑑みてなされたものであって、初期容量をほとんど低下させることなく、高温環境下での容量維持率を向上させることができる非水電解液及びリチウムイオン二次電池を提供しようとするものである。
【課題を解決するための手段】
【００１１】
第１の発明は、非水溶媒中に、Ｆ元素を含有するリチウム塩を溶解してなる非水電解液において、
該非水電解液は、ハイドロタルサイト類化合物を有機化してなる有機化ハイドロタルサイト類化合物を含有することを特徴とする非水電解液にある（請求項１）。
【００１２】
上記第１の発明の非水電解液において最も注目すべき点は、Ｆ元素を含有するリチウム塩を非水溶媒中に溶解してなる非水電解液中に、さらに上記有機化ハイドロタルサイト類化合物を含有する点にある。
そのため、上記非水電解液を例えばリチウムイオン二次電池及びキャパシタ等の蓄電装置に適用するとき、及びその使用時等に、上記非水電解液中に水分が混入しても、蓄電装置の容量が徐々に低下していくことを抑制することができる。
【００１３】
即ち、一般に、Ｆ元素を含有するリチウム塩を含有する非水電解液においては、水分が混入するとフッ酸が生成し、このフッ酸は、リチウムイオン二次電池及びキャパシタ等の蓄電装置の構成部材に悪影響を及ぼしやすい。本発明の非水電解液は、ハイドロタルサイト類化合物を有機化してなる有機化ハイドロタルサイト類化合物を含有し、該有機化ハイドロタルサイト類化合物が、その結晶構造の層間に、上記非水電解液中に混入した水分を吸収することができる。そのため、上記非水電解液から水分を除去し、フッ酸の発生を抑制することができる。また、フッ酸が発生しても、上記有機化ハイドロタルサイト類化合物は、その陰イオン交換能により発生したフッ酸を中和及び吸着することができる。そのため、非水電解液中からフッ酸を除去することができる。それ故、フッ酸が蓄電装置の構成部材に悪影響を及ぼし、容量を低下させることを抑制することができる。
【００１４】
また、上記非水電解液は、上記のごとく、ハイドロタルサイト類化合物を有機化してなる有機化ハイドロタルサイト類化合物を含有しており、該有機化ハイドロタルサイト類化合物は、有機化されていないハイドロタルサイト類化合物に比べて上記非水溶媒との親和性が向上している。そのため、上記有機化ハイドロタルサイト類化合物は、比較的添加量が少なくても、上記非水電解液中で水分の除去性能及び陰イオン交換性能を充分に発揮することができる。それ故、上記非水電解液は、リチウムイオン二次電池及びキャパシタ等の蓄電装置の初期容量をほとんど低下させることなく、高温環境下においても容量維持率を向上させることができる。また、上記有機化ハイドロタルサイト類化合物は、有機化により、層状構造の層間距離がハイドロタルサイト類化合物に比べて大きくなっている。そのため、上記非水電解液中の水分及びフッ酸を吸着し易くなっている。そのため、上記非水電解液中から水分及びフッ酸を充分に吸着除去することができ、蓄電装置の容量維持率を充分に向上させることができる。
【００１５】
第２の発明は、リチウムイオンを可逆的に吸蔵・放出可能なリチウム遷移金属複合化合物を正極活物質とする正極と、上記正極活物質よりも低い電位でリチウムイオンを可逆的に吸蔵・放出可能な物質を負極活物質とする負極と、非水溶媒中にＦ元素を含有するリチウム塩を溶解してなる非水電解液とを少なくとも備えたリチウムイオン二次電池において、
該リチウムイオン二次電池は、上記非水電解液中及び／又は上記非水電解液と接触する部分に、ハイドロタルサイト類化合物を有機化してなる有機化ハイドロタルサイト類化合物を含有することを特徴とするリチウムイオン二次電池にある（請求項４）。
【００１６】
上記第２の発明のリチウムイオン二次電池においては、Ｆ元素を含有する上記リチウム塩を上記非水溶媒中に溶解してなる上記非水電解液中に、さらに上記有機化ハイドロタルサイト類化合物を含有している。
そのため、上記リチウムイオン二次電池においては、充放電を繰り返し行ったときの容量の低下が抑制され、優れた容量維持率を示すことができる。
【００１７】
即ち、一般に、上記リチウム遷移金属複合化合物を正極活物質とする正極、Ｆ元素を含有するリチウム塩を含有する非水電解液を備えたリチウムイオン二次電池においては、非水電解液中に水分が混入するとフッ酸が生成し、このフッ酸は、上記リチウム遷移金属複合化合物から遷移金属イオンを溶出させ、正極活物質の容量を低下させてしまうおそれがある。また、フッ酸は、負極においてもフッ化リチウムを生成し、その容量を低下させてしまうおそれがある。
本発明のリチウムイオン二次電池においては、上記非水電解液中に含まれる上記有機化ハイドロタルサイト類化合物が、その結晶構造の層間に、上記非水電解液中に混入した水分を吸収することができる。そのため、上記非水電解液から水分を除去し、フッ酸の発生を抑制することができる。また、フッ酸が発生しても、上記有機化ハイドロタルサイト類化合物は、その陰イオン交換能により発生したフッ酸を中和及び吸着することができる。そのため、上記リチウムイオン二次電池においては、上記非水電解液中からフッ酸を除去することができ、高温環境下においてフッ酸によって上記正極活物質及び上記負極活物質が劣化し、充放電を繰り返したときにおける放電容量の低下を抑制することができる。
【００１８】
また、上記非水電解液は、上記第１の発明と同様に、ハイドロタルサイト類化合物を有機化してなる有機化ハイドロタルサイト類化合物を含有しており、該有機化ハイドロタルサイト類化合物は、有機化されていないハイドロタルサイト類化合物に比べて上記非水溶媒との親和性が向上している。そのため、上記リチウムイオン二次電池においては、上記非水電解液中の上記有機化ハイドロタルサイト類化合物の含有量が比較的少なくても、水分及びフッ酸を上記非水電解液中から充分に除去することができる。それ故、上記リチウムイオン二次電池においては、初期容量をほとんど低下させることなく、容量維持率を向上させることができる。また、上記有機化ハイドロタルサイト類化合物は、有機化により、層状構造の層間距離がハイドロタルサイト類化合物に比べて大きくなっている。そのため、上記非水電解液中の水分及びフッ酸を吸着し易くなっている。そのため、上記リチウムイオン二次電池においては、上記非水電解液中から水分及びフッ酸を充分に吸着除去し、容量維持率を向上させることができる。
【発明を実施するための最良の形態】
【００１９】
次に、本発明の好ましい実施の形態について説明する。
本発明において、上記非水電解液は、上記非水溶媒中に、Ｆ元素を含有するリチウム塩を溶解してなる。
上記リチウム塩は、ＬｉＰＦ6、ＬｉＢＦ4、ＬｉＡｓＦ6、ＬｉＳｂＦ6、ＬｉＣＦ3ＳＯ3、ＬｉＣ2Ｆ5ＳＯ3、ＬｉＣ4Ｆ9ＳＯ3、ＬｉＮ(ＣＦ3ＳＯ2)2、ＬｉＮ(Ｃ2Ｆ5ＳＯ2)2、ＬｉＣ(ＣＦ3ＳＯ2)3、及びＬｉＰＦ2{(ＣＯＯ)2}2から選ばれる少なくとも１種であることが好ましい（請求項２、請求項１１）。
この場合には、上記非水電解液は、優れた導電性を示すことができる。
【００２０】
また、上記リチウム塩を溶解させる非水溶媒としては、非プロトン性の有機溶媒を用いることができる。具体的には、例えばエチレンカーボネート、プロピレンカーボネート、ブチレンカーボネート、ジメチルカーボネート、ジエチルカーボネート、エチルメチルカーボネート、γ−ブチロラクトン、γ−バレロラクトン、酢酸メチル、プロピオン酸メチル、テトラヒドロフラン、２−メチルテトラヒドロフラン、テトラヒドロピラン、ジメトキシエタン、ジメトキシメタン、リン酸エチレンメチル、リン酸エチルエチレン、リン酸トリメチル、リン酸トリエチル等を使用することができる。これらの有機溶媒は、１種類だけを選択して使用してもよいし、２種類以上を組み合わせて使用してもよい。
【００２１】
また、上記非水電解液は、ハイドロタルサイト類化合物を有機化させてなる有機化ハイドロタルサイト類化合物を含有する。
ハイドロタルサイト類化合物は、一般式[Ｍ2+1-xＭ3+x(OH)2]x+[Ａn-x/n・ｍＨ2Ｏ]x-（ただし、０＜ｘ≦０．３３、Ｍ2+は、Ｍｇ2+、Ｍｎ2+、Ｆｅ2+、Ｃｏ2+、Ｎｉ2+、Ｃｕ2+、及びＺｎ2+等の２価の金属、Ｍ3+は、Ａｌ3+、Ｆｅ3+、Ｃｒ3+、Ｃｏ3+、及びＩｎ3+等の３価の金属、Ａn-は、ＯＨ-、Ｆ-、Ｃｌ-、Ｂｒ-、ＮＯ3-、ＣＯ3-、ＳＯ42-、Ｆｅ(ＣＮ)63-、ＣＨ3ＣＯＯ-、シュウ酸イオン等のｎ価の金属）で表される層状構造の化合物である。具体的には、例えば[Ｍｇ1-xＡｌx(OH)2]x+[(ＣＯ3)x/2・ｍＨ2Ｏ]x-等が挙げられる。その構造は、正に帯電したＭｇ(ＯＨ)2に類似する基本層[Ｍｇ1-xＡｌx(OH)2]x+と、負に帯電した[(ＣＯ3)x/2・ｍＨ2Ｏ]x-とからなる層状構造を備える。ＣO32-は、イオン交換性であり、他のイオンと容易に交換されうる。
ハイドロタルサイト類化合物は、層状交換の層間に、可逆的に水を吸着及び脱離することができる。ハイドロタルサイト類化合物を温度５００〜７００℃で焼成すると、結晶水が脱離して、ＭｇＯ−Ａｌ2Ｏ3系固溶体が得られる。この固溶体は、ハイドロタルサイト類化合物と同様に水分、陰イオン等を吸着することができ、これらを吸着することで容易にハイドロタルサイト類化合物に戻ることができる。
【００２２】
ハイドロタルサイト類化合物の有機化は、例えば次のようにして行うことができる。
まず、ハイドロタルサイト類化合物を水中に分散させ、その分散液中に、有機物の水溶液を添加し、有機物をハイドロタルサイト類化合物の層間にインターカーレートさせる。その後、乾燥させることにより、ハイドロタルサイト類化合物が有機化された有機化ハイドロタルサイト類化合物を得ることができる。
【００２３】
ハイドロタルサイト類化合物を有機化するために用いられる上記有機物としては、水中で陰イオンを呈する有機物を用いることができる。例えば、アルキル基、ベンジル基、ポリオキシアルキレン基等の有機置換基と、カルボン酸基及びスルフォン酸基等の陰イオンを形成しうる官能基とから構成される有機物を用いることができる。具体的には、例えばステアリン酸及びその塩等を用いることができる。
【００２４】
上記非水電解液は、上記ハイドロタルサイト類化合物を０．５重量％〜２０重量％含有することが好ましい（請求項３及び請求項６）。
上記ハイドロタルサイト類化合物の含有量が０．５重量％未満の場合には、上記非水電解液中の水分及びフッ酸を充分に吸着することができなくなるおそれがある。一方、２０重量％を超える場合には、初期容量を低下させてしまうおそれがある。より好ましくは、上記非水電解液中の有機化ハイドロタルサイト類化合物の濃度は、１重量％〜１５重量％がよく、さらに好ましくは、１〜１０重量％がよい。
【００２５】
次に、上記第２の発明において、上記リチウムイオン二次電池は、正極活物質を含有する正極と、負極活物質を含有する負極と、非水溶媒に電解質を溶解してなる非水電解液とを有する。
上記リチウムイオン二次電池は、上記正極及び負極と、これらの正極と負極との間に狭装されるセパレータと、正極と負極との間でリチウムを移動させる上記非水電解液等を主要構成要素として構成することができる。
【００２６】
上記第２の発明において、上記有機化ハイドロタルサイト類化合物は、上記非水電解液中に含有されていることが好ましい（請求項５）。
この場合には、例えば正極、負極、セパレータ、及び電池ケース等の電池の構成要素に付着してリチウムイオン二次電池内に持ち込まれ、上記非水電解液中に混入した水分をより確実に除去することができる。また、使用中に上記非水電解液中に発生したフッ酸をより確実に除去することができる。
【００２７】
正極としては、例えば上記正極活物質に導電材及び結着材を混合し、必要に応じて適当な溶剤を加えてスラリー状又はペースト状の正極合材としたものを金属箔製の正極集電体の表面に塗布乾燥し、必要に応じて電極密度を高めるべく圧縮形成したシート電極等を用いることができる。溶剤を用いた場合には、乾燥により溶剤を除去することが好ましい。正極合材の正極集電体への塗布は、正極合材がスラリー状である場合には、ドクターブレード法等により行うことができる。また、正極合材がペースト状の場合には、ローラーコーティング等によって行うことができる。
このようにして得られる正極は、正極集電体と、該正極集電体上に配設された正極合材層とからなり、該正極合材層は、正極活物質、導電材、及びバインダー等を含有する。また、上記正極としては、上記正極合材をプレス成形して得られるペレット電極等を用いることもできる。
【００２８】
上記正極活物質としては、リチウムイオンを吸蔵・放出可能なリチウム遷移金属複合化合物を用いることができる。具体的には、例えばリチウムマンガン酸化物、リチウムコバルト酸化物、リチウムニッケル酸化物等のリチウム遷移金属複合酸化物を用いることができる。また、例えばリチウム鉄リン酸等のリチウム遷移金属リン酸化合物等を用いることができる。これらの正極活物質は、１種類だけを選択してもよいし、２種類以上を組み合わせて使用してもよい。
【００２９】
また、上記導電材は、電気伝導性を確保するためのものであり、金属や非金属のものを用いることができる。金属の導電材としては、例えばＣｕやＮｉ等の金属材料を用いることができる。また、非金属の導電材としては、例えばカーボンブラック、グラファイト、アセチレンブラック、ケッチェンブラック等の炭素材料を用いることができる。
【００３０】
上記結着剤は、活物質粒子及び導電材粒子を繋ぎ止める役割を果たすものであり、電極製造時に用いられる溶剤や上記非水電解液に対して安定な材料を採用することができる。具体的には、例えばポリエチレン、ポリプロピレン、ポリエチレンテレフタレート、芳香族ポリアミド、セルロース、スチレン−ブタジエンゴム、イソプレンゴム、ブタジエンゴム、エチレン−プロピレンゴム、スチレン−ブタジエン−スチレンブロック共重合体及びその水素添加物、スチレン−エチレン−ブタジエン−スチレンブロック共重合体及び水素添加物、スチレン−イソプレン−スチレンブロック共重合体及びその水素添加物、シンジオタチック１、２−ポリブタジエン、エチレン−酢酸ビニル共重合体、プロピレン−α−オレフィン（炭素数２〜１２）共重合体、ポリフッ化ビニリデン、ポリテトラフルオロエチレン、ポリテトラフルオロエチレン−エチレン共重合体等を用いることができる。
また、結着材としては、例えばリチウムイオン等のアルカリ金属イオン伝導性を有する高分子組成物を用いることもできる。具体的には、例えば高分子化合物にリチウム塩又はリチウムを主体とするアルカリ金属塩を複合させた材料、あるいはこの材料にプロピレンカーボネート、エチレンカーボネート、γ−ブチロラクトン等の誘電率の高い有機化合物を配合した材料を用いることができる。高分子化合物としては、ポリエチレンオキシド、ポリプロピレンオキシド等のポリエーテル系高分子化合物、ポリエーテルの架橋高分子化合物、ポリエピクロルヒドリン、ポリフォスファゼン、ポリシロキサン、ポリビニルピロリドン、ポリビニリデンカーボネート、ポリアクリロニトリル等を用いることができる。
これら活物質、導電材、結着剤を分散させる溶剤としては、例えばＮ−メチル−２−ピロリドン等の有機溶剤を用いることができる。
【００３１】
また、上記正極集電体としては、アルミニウム、タンタル、ニオブ、チタン、ジルコニウム、亜鉛、タングステン、ハフニウム、ビスマス、及びこれらの合金等からなる集電体を用いることができる。これらの金属からなる正極集電体は、上記非水電解液中で酸化されて表面に不動態皮膜を形成することができる。そのため、上記正極集電体と上記非水電解液との接触部分で電解質（リチウム塩）が酸化分解することを抑制することができる。それ故、上記リチウムイオン二次電池のサイクル特性を向上させることができる。
【００３２】
また、上記正極活物質の上記リチウム遷移金属複合化合物中から遷移金属の溶出をより充分に抑制することができるという観点から、上記有機化ハイドロタルサイト類化合物は、上記正極中に含有されていることが好ましい（請求項７）。
【００３３】
また、上記正極は、正極集電体と、該正極集電体上に配設された上記正極活物質、導電材、バインダー、及び上記有機化ハイドロタルサイト類化合物を含有する正極合材層とを有し、上記有機化ハイドロタルサイト類化合物は、上記正極合材層中に０．５重量％〜２０重量％含有されていることが好ましい（請求項８）。
上記正極合材層中の上記有機化ハイドロタルサイト類化合物の含有量が０．５重量％未満の場合には、上記有機化ハイドロタルサイト類化合物が水分及びフッ酸を充分に吸着することができなくなるおそれがある。そのため、上記有機化ハイドロタルサイト類化合物による上記リチウムイオン二次電池の充放電維持率の向上効果が充分に得られなくなるおそれがある。一方、２０重量％を超える場合には、上記リチウムイオン二次電池の充放電初期の放電容量が低下するおそれがある。より好ましくは、上記正極活物質層中の上記有機化ハイドロタルサイト類化合物の含有量は、１重量％〜１５重量％がよく、さらに好ましくは１〜１０重量％がよい。
【００３４】
次に、負極としては、上記正極の場合と同様に、例えば負極活物質に導電材及び結着材を混合し、必要に応じて適当な溶剤を加えてスラリー状又はペースト状の負極合材としたものを金属箔製の負極集電体の表面に塗布乾燥し、必要に応じて電極密度を高めるべく圧縮形成したシート電極等を用いることができる。このようにして得られる負極は、負極集電体と、該負極集電体上に配設された負極合材層とからなり、該負極合材層は、正極活物質、導電材、及びバインダー等を含有する。また、上記負極としては、上記負極合材をプレス成形して得られるペレット電極等を用いることもできる。
【００３５】
上記負極活物質としては、上記正極活物質よりも低い電位でリチウムイオンを可逆的に吸蔵・放出可能な物質を用いることができる。このような物質は、サイクリックボルタンメトリー測定によって調べることができる。具体的には、例えば次のようにして調べることができる。
【００３６】
即ち、まず、正極活物質又は負極活物質の候補となる所望の物質と導電材と結着剤とを混合して混合粉末を作製し、ＳＵＳメッシュ上に圧着して試料極を作製する。次いで、飽和ＬｉＮＯ3水溶液等の評価用の電解液、銀塩化銀電極等の参照極、白金ワイヤー等（φ０．３×５；コイル状）の対極を用いて、サイクリックボルタンメトリーを行う。測定は３極式のビーカーセルを用いて、一定のスキャン速度で行うことができる。得られるサイクリックボルタモグラムにおいて、上記正極活物質よりも低電位で可逆性を示す物質を負極活物質として採用することができる。
【００３７】
具体的には、上記負極活物質としては、例えばリチウム金属、リチウム−アルミニウム合金、リチウム−鉛合金、及びリチウム−錫合金等のリチウム合金、Ｌｉ5(ＬｉＮ3)等の窒化リチウム、黒鉛、コークス、及び有機物焼成体等の炭素材料、ＷＯ2、ＭｏＯ2、ＳｎＯ2、ＳｎＯ、ＴｉＯ2、ＮｂＯ3等の遷移金属酸化物を用いることができる。これらの負極活物質は、１種類だけを選択して用いることもできるが、２種類以上を組み合わせて用いることもできる。
【００３８】
また、負極に用いられる、上記導電材、上記結着材、及び上記溶剤としては、上記正極と同様のものを用いることができる。また、上記負極活物質として、導電性を有する炭素材料を用いた場合には、上記導電材を使用しなくてもよい。
また、上記負極集電体としては、銅、ニッケル、ステンレス等の金属からなる集電体を用いることができる。
【００３９】
また、フッ酸によって負極上にフッ化リチウムが生成することをより充分に抑制できるという観点から、上記有機化ハイドロタルサイト類化合物は、上記負極中に含有されていることが好ましい（請求項９）。
【００４０】
上記負極は、負極集電体と、該負極集電体上に配設された上記負極活物質、導電材、バインダー、及び上記有機化ハイドロタルサイト類化合物を含有する負極合材層とを有し、上記有機化ハイドロタルサイト類化合物は、上記負極合材層中に０．５重量％〜２０重量％含有されていることが好ましい（請求項１０）。
上記負極合材層中の上記有機化ハイドロタルサイト類化合物の含有量が０．５重量％未満の場合には、上記有機化ハイドロタルサイト類化合物がフッ酸を充分に吸着することができなくなるおそれがある。そのため、上記有機化ハイドロタルサイト類化合物による充放電維持率の向上効果が充分に得られなくなるおそれがある。一方、２０重量％を超える場合には、上記リチウムイオン二次電池の充放電初期の放電容量が低下するおそれがある。より好ましくは、上記負極合材層中の上記有機化ハイドロタルサイト類化合物の含有量が１重量％〜１５重量％がよく、さらに好ましくは１重量％〜１０重量％がよい。
【００４１】
また、上記セパレータとしては、例えば絶縁性のポリエチレン微多孔膜、ポリプロピレン微多孔膜、ポリエチレン不織布、ポリプロピレン不織布等を用いることができる。
【００４２】
また、上記リチウムイオン二次電池の形状としては、例えばコイン型、円筒型、角型等がある。正極、負極、セパレータ及び非水系電解液等を収容する電池ケースとしては、これらの形状に対応したものを用いることができる。
【実施例】
【００４３】
（実施例１）
次に、本発明の実施例につき、図１を用いて説明する。
本例においては、リチウム塩と、有機化ハイドロタルサイト類化合物とを含有する非水電解液を作製し、該非水電解液を用いてリチウムイオン二次電池を作製する。
図１に示すごとく、本例のリチウムイオン二次電池１は、正極２と負極３と非水電解液とを備える。正極２は、正極活物質としてスピネル構造のリチウムマンガン複合酸化物を含有する。負極３は、負極活物質として炭素材料を含有する。また、非水電解液は、非水溶媒中にリチウム塩と有機化ハイドロタルサイト類化合物を溶解してなる。
非水電解液は、非水溶媒として、エチレンカーボネート（ＥＣ）とジエチルカーボネート（ＤＥＣ）との混合溶媒を含有する。また、リチウム塩としてはＬｉＰＦ6を含有し、有機化ハイドロタルサイト類化合物としては、ハイドロタルサイト類化合物[Ｍｇ0.7Ａｌ0.3(ＯＨ)2][Ｃｌ0.3・ｍＨ2Ｏ]をステアリン酸ナトリウムで有機化した物質を含有する。
【００４４】
以下、本例のリチウムイオン二次電池１につき、図１を用いて詳細に説明する。
図１に示すごとく、本例のリチウムイオン二次電池１は、正極２、負極３、セパレータ４、ガスケット５、及び電池ケース６等よりなっている。電池ケース６は、１８６５０型の円筒形状の電池ケースであり、キャップ６１及び外装缶６２よりなる。電池ケース６内には、シート状の正極２及び負極３が、該正極２及び負極３の間に挟んだセパレータ４と共に捲回した状態で配置されている。
また、電池ケース６のキャップ６１の内側には、ガスケット５が配置されており、電池ケース６の内部には、非水電解液が注入されている。
【００４５】
また、正極２は、正極活物質としてスピネル構造のリチウムマンガン複合酸化物を含有し、負極３は負極活物質として炭素材料を含有している。
正極２及び負極３には、それぞれ正極集電リード２８及び負極集電リード３８が熔接により設けられている。正極集電リード２８は、キャップ６１側に配置された正極集電タブ２８５に熔接により接続されている。また、負極集電リード３８は、外装缶６２の底に配置された負極集電タブ３８５に熔接により接続されている。
【００４６】
また、非水電解液は、エチレンカーボネート（ＥＣ）とジエチルカーボネート（ＤＥＣ）とを含有する非水溶媒に、ＬｉＰＦ6及び上記有機化ハイドロタルサイト類化合物を溶解してなり、電池ケース６内に注入されている。
【００４７】
次に、本例のリチウムイオン二次電池１の製造方法につき、図１を用いて説明する。
まず、以下のようにして、上記非水電解液を準備した。
即ち、まずハイドロタルサイト類化合物[Ｍｇ0.7Ａｌ0.3(ＯＨ)2][Ｃｌ0.3・ｍＨ2Ｏ]（協和化学工業株式会社製のＫＷ−２０００）を水中に充分に分散させた。次いで分散液中にステアリン酸ナトリウム水溶液を加え、充分に撹拌して混合した。その後、濾過を行って乾燥させることにより、有機化ハイドロタルサイト類化合物を得た。
次いで、エチレンカーボネート（ＥＣ）とジエチルカーボネート（ＤＥＣ）とをそれぞれ１：２という体積比で混合した非水溶媒を準備した。次いで、この非水溶媒にＬｉＰＦ6を濃度１．０ｍｏｌ／１で添加し、さらに有機化ハイドロタルサイト類化合物を濃度５重量％で添加して非水電解液を作製した。
【００４８】
次に、以下のようにして、正極２及び負極３を作製した。
正極２の作製にあたっては、まず正極活物質として、リチウムマンガン複合酸化物を準備し、該正極活物質９０重量部と、導電材としてのアセチレンブラック５重量部と、結着材としてのポリフッ化ビニリデン５重量部とを混合し、分散材としてのＮ−メチル−２−ピロリドンを適量添加し、分散させてスラリー状の正極合材を作製した。
次いで、上記のようにして得られた正極合材を、厚さ２０μｍのアルミニウム箔集電体の両面に均一に塗布して乾燥させた。その後、厚み１００μｍとなるようにロールプレスで圧縮成形し、シート状の正極２を作製した。
【００４９】
一方、負極３の作製にあたっては、まず、負極活物質としての炭素材料９０重量部と結着材としてのポリフッ化ビニリデン１０重量部とを混合し、分散材としてＮ−メチル−２−ピロリドンを適量添加し、分散させてスラリー状の負極合材を得た。
次いで、上記のようにして得られた負極合材を、厚さ１０μｍの銅箔集電体の両面に均一に塗布し、乾燥させた。その後、ロールプレスで厚み１００μｍになるように圧縮成形し、シート状の負極３を作製した。
【００５０】
次に、図１に示すごとく、上記のようにして得られたシート状の正極２及び負極３に、それぞれ正極集電リード２８及び負極集電リード３８を熔接した。これらの正極２及び負極３を、これらの間に厚さ２５μｍの微多孔性ポリエチレンフィルムからなるセパレータ４を挟んだ状態で捲回し、ロール状の電極体を作製した。
【００５１】
続いて、このロール状の電極体を、キャップ６１及び外装缶６２よりなる１８６５０型の円筒状の電池ケース６に挿入した。このとき、電池ケース６のキャップ６１側に配置した正極集電タブ２８５に、正極集電リード２８を熔接により接続すると共に、外装缶６２の底に配置した負極集電タブ３８５に負極集電リード３８を熔接により接続した。
【００５２】
次に、電池ケース６内に上記のようにして作製した非水電解液を含浸させた。そしてキャップ６１の内側にガスケット５を配置すると共に、このキャップ６１を外装缶６２の開口部に配置した。続いて、キャップ６１にかしめ加工を施すことにより電池ケース６を密閉し、リチウムイオン二次電池１を作製した。これを電池Ｅ１とした。
【００５３】
また、本例においては、有機化ハイドロタルサイト類化合物の含有量が異なる非水電解液を用いてさらに２種類のリチウムイオン二次電池（電池Ｅ２及び電池Ｅ３）を作製した。
電池Ｅ２は、非水電解液中に有機化ハイドロタルサイト類化合物を濃度１重量％で加えた点を除いては上記電池Ｅ１と同様にして作製した。
また、電池Ｅ３は、非水電解液中に有機化ハイドロタルサイト類化合物を濃度１０重量％で加えた点を除いては上記電池Ｅ１と同様にして作製した。
このようにして、有機化ハイドロタルサイト類化合物を非水電解液中に含有する３種類のリチウムイオン二次電池（電池Ｅ１〜電池Ｅ３）を作製した。
【００５４】
（実施例２）
本例は、有機化ハイドロタルサイト類化合物を正極に含有するリチウムイオン二次電池を作製する例である。
その作製にあたっては、まず、正極活物質として、リチウムマンガン複合酸化物を準備し、該正極活物質８５重量部と、導電材としてのアセチレンブラック５重量部と、結着材としてのポリフッ化ビニリデン５重量部と、実施例１と同様の有機化ハイドロタルサイト類化合物５重量部とを混合し、分散材としてのＮ−メチル−２−ピロリドンを適量添加し、分散させてスラリー状の正極合材を作製した。
【００５５】
次いで、上記のようにして得られた正極合材を、実施例１と同様に、厚さ２０μｍのアルミニウム箔集電体の両面に均一に塗布して乾燥させた後、厚み１００μｍとなるようにロールプレスで圧縮成形し、シート状の正極を作製した。このようにして得られた正極は、正極集電体と、その上に配設された正極合材層とからなり、該正極合材層中には、有機化ハイドロタルサイト類化合物を含有している。
【００５６】
次に、負極を作製した。負極は、実施例１と同様にして作製した。
また、エチレンカーボネート（ＥＣ）とジエチルカーボネート（ＤＥＣ）とをそれぞれ１：２という体積比で混合した非水溶媒に、ＬｉＰＦ6を濃度１．０ｍｏｌ／ｌで添加して非水電解液を作製した。
このようにして作製した正極、負極、及び非水電解液を用い、その他は実施例１と同様にして、ロール状電極体を有する１８６５０型のリチウムイオン二次電池を作製した。これを電池Ｅ４とする。
【００５７】
また、本例においては、正極合材中の有機化ハイドロタルサイト類化合物の含有量が異なる２種類のリチウムイオン二次電池（電池Ｅ５及び電池Ｅ６）を作製した。
電池Ｅ５は、正極合材中に有機化ハイドロタルサイト類化合物を１重量％加えた点を除いては上記電池Ｅ４と同様にして作製した。具体的には、電池Ｅ５においては、正極活物質としてのリチウムマンガン複合酸化物８９重量部と、導電材としてのアセチレンブラック５重量部と、結着材としてのポリフッ化ビニリデン５重量部と、実施例１と同様の有機化ハイドロタルサイト類化合物１重量部とを混合して作製したスラリー状の正極合材を用いた点を除いては上記電池Ｅ４と同様にして作製した。
【００５８】
また、電池Ｅ６は、正極合材中に有機化ハイドロタルサイト類化合物を１０重量％で加えた点を除いては上記電池Ｅ４と同様にして作製した。具体的には、電池Ｅ６においては、正極活物質としてのリチウムマンガン複合酸化物８０重量部と、導電材としてのアセチレンブラック５重量部と、結着材としてのポリフッ化ビニリデン５重量部と、実施例１と同様の有機化ハイドロタルサイト類化合物１０重量部とを混合して作製したスラリー状の正極合材を用いた点を除いては上記電池Ｅ４と同様にして作製した。
このようにして、有機化ハイドロタルサイト類化合物を正極中に含有する３種類のリチウムイオン二次電池（電池Ｅ４〜電池Ｅ６）を作製した。
【００５９】
（実施例３）
本例は、有機化ハイドロタルサイト類化合物を負極に含有するリチウムイオン二次電池を作製する例である。
その作製にあたっては、まず、負極活物質として炭素材料を準備し、該炭素材料８５重量部と、結着材としてのポリフッ化ビニリデン１０重量部と、実施例１と同様の有機化ハイドロタルサイト類化合物５重量部とを混合し、分散材としてのＮ−メチル−２−ピロリドンを適量添加し、分散させてスラリー状の負極合材を作製した。
【００６０】
次いで、上記のようにして得られた負極合材を、実施例１と同様に、厚さ１０μｍの銅箔集電体の両面に均一に塗布して乾燥させた後、厚み１００μｍとなるようにロールプレスで圧縮成形し、シート状の負極を作製した。このようにして得られた負極は、負極集電体と、その上に配設された負極合材層とからなり、該負極合材層中には、有機化ハイドロタルサイト類化合物を含有している。
【００６１】
次に、正極を作製した。正極は、実施例１と同様にして作製した。
また、エチレンカーボネート（ＥＣ）とジエチルカーボネート（ＤＥＣ）とをそれぞれ１：２という体積比で混合した非水溶媒に、ＬｉＰＦ6を濃度１．０ｍｏｌ／ｌで添加して非水電解液を作製した。
このようにして作製した正極、負極、及び非水電解液を用い、その他は実施例１と同様にして、ロール状電極体を有する１８６５０型のリチウムイオン二次電池を作製した。これを電池Ｅ７とする。
【００６２】
また、本例においては、負極合材中の有機化ハイドロタルサイト類化合物の含有量が異なる２種類のリチウムイオン二次電池（電池Ｅ８及び電池Ｅ９）を作製した。
電池Ｅ８は、負極合材中に有機化ハイドロタルサイト類化合物を１重量％加えた点を除いては上記電池Ｅ７と同様にして作製した。具体的には、電池Ｅ８においては、負極活物質としての炭素材料８９重量部と、結着材としてのポリフッ化ビニリデン１０重量部と、実施例１と同様の有機化ハイドロタルサイト類化合物１重量部とを混合して作製したスラリー状の負極合材を用いた点を除いては上記電池Ｅ７と同様にして作製した。
【００６３】
また、電池Ｅ９は、負極合材中に有機化ハイドロタルサイト類化合物を１０重量％で加えた点を除いては上記電池Ｅ７と同様にして作製した。具体的には、電池Ｅ９においては、負極活物質としての炭素材料８０重量部と、結着材としてのポリフッ化ビニリデン１０重量部と、実施例１と同様の有機化ハイドロタルサイト類化合物１０重量部とを混合して作製したスラリー状の負極合材を用いた点を除いては上記電池Ｅ７と同様にして作製した。
このようにして、有機化ハイドロタルサイト類化合物を負極中に含有する３種類のリチウムイオン二次電池（電池Ｅ７〜電池Ｅ９）を作製した。
【００６４】
（比較例）
本例は、有機化ハイドロタルサイト類化合物を含有するリチウムイオン二次電池の比較用として、有機化ハイドロタルサイト類化合物を含有していないリチウムイオン二次電池を作製する例である。
【００６５】
その作製にあたっては、まず、エチレンカーボネート（ＥＣ）とジエチルカーボネート（ＤＥＣ）とをそれぞれ１：２という体積比で混合した非水溶媒に、ＬｉＰＦ6を濃度１．０ｍｏｌ／ｌで添加して非水電解液を作製した。この非水電解液は、有機化ハイドロタルサイト類化合物を含有していない。
また、実施例１と同様にして、有機化ハイドロタルサイト類化合物を含有していない正極及び負極を作製した。
このようにして作製した正極、負極、及び非水電解液を用い、その他は実施例１と同様にして、ロール状電極体を有する１８６５０型のリチウムイオン二次電池を作製した。これを電池Ｃ１とする。電池Ｃ１は、電池内に有機化ハイドロタルサイト類化合物を含有していない電池である。
【００６６】
また、本例においては、実施例１及び２の有機化ハイドロタルサイト類化合物の代わりに有機化されていないハイドロタルサイト類化合物を含有する３種類のリチウムイオン二次電池（電池Ｃ２〜電池Ｃ４）を作製した。
【００６７】
電池Ｃ２は、非水電解液中に有機化されていないハイドロタルサイト類化合物を含有する電池である。
その作製にあたっては、まず、エチレンカーボネート（ＥＣ）とジエチルカーボネート（ＤＥＣ）とをそれぞれ１：２という体積比で混合した非水溶媒を準備した。次いで、この非水溶媒にＬｉＰＦ6を濃度１．０ｍｏｌ／ｌで添加し、さらにハイドロタルサイト類化合物[Ｍｇ0.7Ａｌ0.3(ＯＨ)2][Ｃｌ0.3・ｍＨ2Ｏ]（協和化学工業株式会社製のＫＷ−２０００）を濃度１０重量％で添加して非水電解液を作製した。この非水電解液は、有機化されていないハイドロタルサイト類化合物を含有する。
【００６８】
次いで、実施例１と同様にして、有機化ハイドロタルサイト類化合物を含有していない正極及び負極を作製した。
このようにして作製した正極、負極、及び非水電解液を用い、その他は実施例１と同様にして、ロール状電極体を有する１８６５０型のリチウムイオン二次電池を作製した。これを電池Ｃ２とする。この電池Ｃ２は、非水電解液中に有機化されていないハイドロタルサイト類化合物を含有する電池である。
【００６９】
次に、電池Ｃ３は、正極中に有機化されていないハイドロタルサイト類化合物を含有する電池である。
その作製にあたっては、まず、正極活物質として、リチウムマンガン複合酸化物を準備し、該正極活物質８０重量部と、導電材としてのアセチレンブラック５重量部と、結着材としてのポリフッ化ビニリデン５重量部と、上記電池Ｃ２と同様のハイドロタルサイト類化合物（協和化学工業株式会社製のＫＷ−２０００）１０重量部とを混合し、分散材としてのＮ−メチル−２−ピロリドンを適量添加し、分散させてスラリー状の正極合材を作製した。
【００７０】
次いで、上記のようにして得られた正極合材を、実施例１と同様に、厚さ２０μｍのアルミニウム箔集電体の両面に均一に塗布して乾燥させた後、厚み１００μｍとなるようにロールプレスで圧縮成形し、シート状の正極を作製した。このようにして得られた正極は、正極集電体と、その上に配設された正極合材層とからなり、該正極合材層中には、有機化されていないハイドロタルサイト類化合物を含有している。
【００７１】
次に、負極を作製した。負極は、実施例１と同様にして作製した。
また、エチレンカーボネート（ＥＣ）とジエチルカーボネート（ＤＥＣ）とをそれぞれ１：２という体積比で混合した非水溶媒に、ＬｉＰＦ6を濃度１．０ｍｏｌ／ｌで添加して非水電解液を作製した。
このようにして作製した正極、負極、及び非水電解液を用い、その他は実施例１と同様にして、ロール状電極体を有する１８６５０型のリチウムイオン二次電池を作製した。これを電池Ｃ３とする。この電池Ｃ３は、正極中に有機化されていないハイドロタルサイト類化合物を含有する電池である。
【００７２】
次に、電池Ｃ４は、負極中に有機化されていないハイドロタルサイト類化合物を含有する電池である。
その作製にあたっては、まず、負極活物質としての炭素材料８０重量部と、結着材としてのポリフッ化ビニリデン１０重量部と、上記電池Ｃ２と同様のハイドロタルサイト類化合物（協和化学工業株式会社製のＫＷ−２０００）１０重量部とを混合し、分散材としてのＮ−メチル−２−ピロリドンを適量添加し、分散させてスラリー状の負極合材を作製した。
【００７３】
次いで、上記のようにして得られた負極合材を、実施例１と同様に、厚さ１０μｍの銅箔集電体の両面に均一に塗布して乾燥させた後、厚み１００μｍとなるようにロールプレスで圧縮成形し、シート状の負極を作製した。このようにして得られた負極は、負極集電体と、その上に配設された負極合材層とからなり、該負極合材層中には、有機化されていないハイドロタルサイト類化合物を含有している。
【００７４】
次に、正極を作製した。正極は、実施例１と同様にして作製した。
また、エチレンカーボネート（ＥＣ）とジエチルカーボネート（ＤＥＣ）とをそれぞれ１：２という体積比で混合した非水溶媒に、ＬｉＰＦ6を濃度１．０ｍｏｌ／ｌで添加して非水電解液を作製した。
このようにして作製した正極、負極、及び非水電解液を用い、その他は実施例１と同様にして、ロール状電極体を有する１８６５０型のリチウムイオン二次電池を作製した。これを電池Ｃ４とする。この電池Ｃ４は、負極中に有機化されていないハイドロタルサイト類化合物を含有する電池である。
【００７５】
以上のようにして、有機化ハイドロタルサイト類化合物を電池内に含有していないリチウムイオン二次電池（電池Ｃ１〜電池Ｃ４）を作製した。
【００７６】
（実験例）
本例は、実施例１〜実施例３及び比較例において作製した１３種類のリチウムイオン二次電池（電池Ｅ１〜電池Ｅ９及び電池Ｃ１〜電池Ｃ４）の容量及び容量維持率を評価する例である。
【００７７】
具体的には、まず、各電池（電池Ｅ１〜電池Ｅ９及び電池Ｃ１〜電池Ｃ４）をそれぞれ温度２０℃の恒温槽内で、１００ｍＡの電流で充電終止電圧４．１Ｖまで充電し、さらに４．１Ｖの定電圧で充電した。これにより合計７時間の充電を行った。その後、１００ｍＡの電流で、放電終止電圧３．０Ｖまで放電させ、このときの放電容量（初期放電容量）を測定した。放電容量は、放電電流値（ｍＡ）を測定し、この放電電流値に放電に要した時間（ｈｒ）を乗じて得られた値を、電池内の正極活物質の重量（ｇ）で除することにより得た。その結果を表１（電池Ｅ１〜電池Ｅ９）及び表２（電池Ｃ１〜電池Ｃ４）に示す。
【００７８】
次に、各電池を温度６０℃の恒温槽内で２ｍＡ／ｃｍ2という電流密度で、作動電圧４．１Ｖ〜３．０Ｖで充放電を繰り返す充放電サイクル試験を行った。充放電サイクルを１００サイクル行った後、電池を２０℃の恒温槽に戻した。次いで、この２０℃の恒温槽内で、各電池を１００ｍＡの電流で充電終止電圧４．１Ｖまで充電し、さらに４．１Ｖの定電圧で充電した。これにより合計７時間の充電を行った。その後、１００ｍＡの電流で、放電終止電圧３．０Ｖまで放電させ、このときの放電容量（サイクル試験後の放電容量）を測定した。この放電容量は、上述の初期放電容量と同様の方法によって測定した。そして、「容量維持率（％）＝サイクル試験後の放電容量（ｍＡｈ／ｇ）／初期放電容量（ｍＡｈ／ｇ）×１００」という式に基づいて、各電池の容量維持率を算出した。その結果を表１（電池Ｅ１〜電池Ｅ９）及び表２（電池Ｃ１〜電池Ｃ４）に示す。
【００７９】
【表１】
2008262859.tif 000003
【００８０】
【表２】
2008262859.tif 000004
【００８１】
表１及び表２より知られるごとく、有機化ハイドロタルサイト類化合物を電池内に含有する電池Ｅ１〜電池Ｅ９は、５０％以上の容量維持率を示したが、電池Ｃ１は、４１％という低い容量維持率を示した。これは、電池Ｅ１〜電池Ｅ９においては、有機化ハイドロタルサイト類化合物によって、非水電解液中に混入した水分及び、水分とＬｉＰＦ6との反応によって生成したフッ酸がトラップされ、フッ酸によって正極中に含まれるリチウムマンガン複合酸化物からマンガンが溶出したり、負極でフッ化リチウムが生成することが抑制されたためであると考えられる。
【００８２】
また、有機化ハイドロタルサイト類化合物を非水電解液中に１０重量％含有する電池Ｅ３と、有機化されていないハイドロタルサイト類化合物を非水電解液中に１０重量％含有する電池Ｃ２とを比較すると、電池Ｅ３は電池Ｃ２よりも１２％程度容量維持率が向上していた。これは、有機化ハイドロタルサイト類化合物が、ハイドロタルサイト類化合物よりも効果的に非水電解液中の水分及びフッ酸をトラップできるためであると考えられる。有機化ハイドロタルサイト類化合物とハイドロタルサイト類化合物の含有量が同じ電池Ｅ６と電池Ｃ３及び電池Ｅ９と電池Ｃ４とをそれぞれ比較した場合も同様のことがいえる（表１及び表２参照）。
【００８３】
また、表１及び表２から知られるごとく、ハイドロタルサイト類化合物を添加した電池（電池Ｃ２〜電池Ｃ４）に比べて、有機化ハイドロタルサイト類化合物を添加した電池（電池Ｅ３、電池Ｅ６、電池Ｅ９）は、初期放電容量の低下を抑制できることがわかる。
【００８４】
このように、有機化ハイドロタルサイト類化合物を非水電解液、正極、及び負極等の電池内に添加することにより、初期放電容量の低下を抑制しつつ、充放電維持率を向上させることができる。
【図面の簡単な説明】
【００８５】
【図１】実施例１にかかる、リチウムイオン二次電池の構成を示す説明図。
【符号の説明】
【００８６】
１  リチウムイオン二次電池
２  正極
３  負極
４  セパレータ
【図１】
2008262859.tif 000005